FR 2702485 A1 19940916 FR 9302749 A 19930310 i Compositions à base de polyorganosiloxanes réticulables par voie cationique et leur utilisation dans le domaine de l'antiadhérence papier, de la protection des fibres optiques et des circuits imprimés. La présente invention a pour objet les compositions à base de polyorganosiloxanes à groupements fonctionnels réticulables par voie cationique, leur utilisation en couche mince pour la réalisation de revêtements antiadhésifs ou en couche épaisse pour le gainage des fibres optiques ou la protection de circuits imprimés en électronique, ainsi que les articles constitués d'un support solide dont une surface au moins est rendue antiadhésive par revêtement à l'aide desdits polyorganosiloxanes fonctionnels réticulés par activation photochimique ou sous faisceau d'électrons. Il est connu d'utiliser des perfluorotétraphénylborates de ferrocénium du type bis(-15-cyclopentadiényle) Fe+ tétrakis(pentafluoroborate) pour engendrer des catalyseurs du type Ziegler-Natta, catalyseurs qui sont ensuite mis en oeuvre pour polymériser des monomères vinyliques (demandes de brevets EP-A- 481 480; EP-A-468 651; EP-A-418 044; EP-A-468 537; EP-A-421 659; EP-A- 277 004; Makromol Chem, Rapid Commun 12, 663-667, 1991; Organometallics 1991, 10, 840-842); on a constaté que les perfluorotétraphénylborates de ferrocénium du type tétrakis(pentafluoro borate) de bis(-5-cyclopentadiényle) Fe+ ne sont pas des photoamorceurs. Il est également connu d'utiliser des photoamorceurs du type (-q 5-cyclopentadienyl)tricarbonyl Fe+, PF 6- (i 15-cyclopentadienyl)carbonylbis(triphénylstibine)Fe+, PF 6- bis(-/6-mesitylene)Fe++, bis Sb F 6- (./5-cyclopentadienyl)dicarbonylmethylisonitrile Fe+, As F 6-, supportés sur de la silice, de la cellulose végétale,pour polymériser ou réticuler par voie cationique des monomères ou des polymères à fonctions époxy. On a constaté que ces amorceurs dont l'entité anionique est choisie parmi As F 6-, Sb F 6-, PF 6 ne sont pas ou que peu efficaces pour réticuler les silicones par voie cationique. Les compositions de l'invention sont à base d'un polyorganosiloxane réticulable par voie cationique et d'une quantité catalytique efficace d'un borate d'un complexe organométallique d'un élément des groupes 4 à 10 de la classification périodique (Chem &Eng News, vol 63, N 5, 26 du 4 Février 1985); elles sont caractérisées en ce que l'entité cationique dudit borate de complexe organométallique est choisie parmi les sels organométalliques de formule (Ll L 2 L 3 M)+q (I) formule dans laquelle: M représente un métal du groupe 4 à 10, notamment du fer, manganèse, chrome, cobalt L 1 représente 1 ligand lié au métal M par des électrons r, ligand choisi parmi les ligands q 3-alkyl, q 5cyclopentadiènyl et i 7-cycloheptatriènyl et les composés q 6- aromatiques choisis parmi les ligands 76-benzène éventuellement substitués et les composés ayant de 2 à 4 cycles condensés, chaque cycle étant capable de contribuer à la couche de valence du métal M par 3 à 8 électrons r; L 2 représente 1 ligand lié au métal M par des électrons Tr, ligand choisi parmi les ligands q 7-cycloheptatriènyl et les composés 76-aromatiques choisis parmi les ligands 16-benzène éventuellement substitués et les composés ayant de 2 à 4 cycles condensés, chaque cycle étant capable de contribuer à la couche de valence du métal M par 6 ou 7 électrons ir; L 3 représente de 0 à 3 ligands identiques ou différents liés au métal M par des électrons a, ligand(s) choisi(s) parmi CO et NO 2 +; la charge électronique totale q du complexe à laquelle contribuent L 1, L 2 et L 3 et la charge ionique du métal M étant positive et égale à 1 ou 2; et en ce que l'entité anionique borate a pour formule: lB Xa Rbl- formule dans laquelle: a et b sont des nombres entiers allant de O à 4 avec a + b = 4 les symboles X représentent un atome d'halogène (chlore, fluor) avec a = O à 3 une fonction OH avec a = O à 2 les symboles R sont identiques ou différents et représentent un radical phényle substitué par au moins un élément ou un groupement électroattracteur notamment atome d'halogène (fluor tout particulièrement), CF 3, NO 2, CN un radical aryle contenant au moins deux noyaux aromatiques tel que biphényle, naphtyle, éventuellement substitué par au moins un élément ou un groupement électroattracteur notamment atome d'halogène (fluor tout particulièrement), CF 3, NO 2, CN Comme exemple d'anion borate on peut citer: lB (C 6 F 5)4 l lB (C 6 H 4 CF 3)41 l(C 6 F 5)2 B F 2 l lC 6 F 5 B F 3 l lB (C 6 H 3 F 2)4 l- Les sels organométalliques de formule (I) figurent parmi ceux décrits dans les brevets US-A-4 973 722; US-A-4 992 572, les demandes de brevet européen EP-A 203 829; EP-A-323 584 et EP-A-354 181. Parmi ces sels organometalliques on peut citer tout particulièrement: le (,5-cyclopentadiènyle) (X 76-toluène) Fe+ le (q 5-cyclopentadiènyle) (q 6-méthyl 1 l-naphtalène) Fe+ le (q 5-cyclopentadiènyle) (q 6-cumène) Fe+ le bis (q 6-mesitylène) Fe+ le bis (-6-benzène)Cr+ Comme exemple de borates amorceurs, on peut citer: le (-5-cyclopentadiènyle) (X 6-toluène) Fe+, lB (C 6 F 5)4 l- le ( 15-cyclopentadiènyle) (q 6-méthyl 1 l-naphtalène) Fe+, lB (C 6 F 5)4 l- le (n 5-cyclopentadiènyle) (q 6-cumène) Fe+, lB (C 6 F 5)4 l- Lesdits borates amorceurs peuvent être préparés par réaction d'échange entre un sel de l'entité cationique (halogénure tel que chlorure, bromure, hexafluorophosphate, tetrafluoroborate) avec un sel de métal alcalin (sodium, lithium, potassium) de l'entité anionique. Les conditions opératoires (quantités respectives de réactifs, choix des solvants, durée, température, agitation) sont à la portée de l'homme de l'art; celles-ci doivent permettre de récupérer le sel amorceur recherché sous forme solide par filtration du précipité formé. Les sels de métal alcalin de l'entité anionique peuvent être préparés de manière connue, par réaction d'échange entre un composé halogénoboré et un composé organométallique (magnésien, lithien, stannique) portant les groupements hydrocarbonés désirés, en quantité stoechiométrique, suivie éventuellement d'une hydrolyse à l'aide d'une solution aqueuse d'halogénure de métal alcalin; ce type de synthèse est par exemple décrite dans J of organometallic Chemistry" vol 178, p 1-4, 1979; "J A C S" 82, 1960, 5298; H Anal Chem,Acta" 44, 1969, 175-183; brevets US-A 4 139 681 et DE-A- 2.901 367; "Zh Org Khim " Vol 25, N 5 pages 1099-1102 Mai 1989. Le mode préparatoire des sels de l'entité cationique est décrit notamment dans D ASTRUC, Tetrahedron Letters, 36, p 3437 ( 1973); D ASTRUC, Bull. Soc Chim Fr, 1-2, p 228 ( 1976); D ASTRUC, Bull Soc Chim Fr, 11- 12, p. 2571 ( 1975); D ASTRUC, CR Acad Sc Paris, serie C, 272, p 1337 ( 1971); A N. NESMEYANOV et col, Izves Akad Nauk SSSR, ser Khim, 7, p 1524 ( 1969); A.N NESMEYANOV et col, Dokl Akad Nauk SSSR, 160 ( 6), p 1327 ( 1965); A.N NESMEYANOV et col, Dokl Akad Nauk SSSR, 149 ( 3), p 615 ( 1963). Les polyorganosiloxanes réticulables par voie cationique entrant dans la composition de l'invention présentent des groupements fonctionnels de type époxy. Lesdits polyorganosiloxanes sont linéaires ou sensiblement linéaires et constitués de motifs de formule (Il) et terminés par des motifs de formule ( 111) ou cycliques constitués de motifs de formule (Il) R' R' i i -(-Si O-) (Il) Y-Si-O ( 111) + h' 4, 4 formules dans lesquelles les symboles R' sont semblables ou différents et représentent un radical alkyle linéaire ou ramifié en C 1 C 6, éventuellement substitué ( 3,3, 3-trifluoro- propyl, par exemple), cycloalkyl en C 5 C 8, aryle (phényle notamment), aryle substitué (dichlorophényle par exemple), au moins 60 % molaire des radicaux R' étant des radicaux méthyles; les symboles Y sont semblables ou différents et représentent soit le groupement R' soit un radical organique fonctionnel réticulable par voie cationique tel que les groupements époxyfonctionnels, lesdits fonctions époxy étant reliées à un atome de la chaîne silicone par l'intermédiaire d'un radical divalent contenant de 2 à 20 atomes de carbone; l'un au moins des symboles Y représentant un radical organique fonctionnel réticulable par voie cationique, et de préférence de 1 à 10 radicaux organiques fonctionnels par mole de polymère. Les polyorganosiloxanes époxy sont décrits notamment dans les brevets DE-A-4 009 889; EP-A-396 130; EP-A-355 381; EP-A-105 341; FR-A- 2.110 115; FR-A-2 526 800. Les polyorganosiloxanes époxy fonctionnels peuvent être préparés par réaction d'hydrosilylation entre des huiles à motifs Si-H et des composés époxyfonctionnels tels que vinyl-4 cyclohexèneoxyde, allylglycidyléther Les polyorganosiloxanes époxyfonctionnels se présentent généralement sous forme de fluides présentant une viscosité à 25 C de 10 à 10 000 mm 2/s et de préférence de 100 à 600 mm 2/s. Par quantité catalytique efficace de borate de complexe organométallique, on entend selon l'invention, la quantité suffisante pour amorcer la réticulation; cette quantité est généralement comprise entre 0,01 et 20 parties en poids, le plus souvent entre 0,1 et 8 parties en poids pour réticuler par voie photochimique parties en poids de polyorganosiloxane réticulable. Les compositions selon l'invention peuvent comporter en outre d'autres ingrédients tels que des modulateurs d'adhérence (résines ou polymères linéares silicones portant des fonctions vilnyle, époxy, vinyléther, alcool),des pigments, des photosensibilisateurs des agents fongicides, bactéricides et anti-microbiens, des inhibiteurs de corrosion, etc Les compositions selon l'invention sont utilisables telles quelles ou en solution dans un solvant organique Elles sont utiles en couche mince dans le domaine des revêtements anti-adhérents sur les matériaux cellulosiques, les peintures, ainsi qu'en couche épaisse pour l'encapsulation de composants électriques et électroniques, les revêtements pour textiles, ainsi que pour le gainage de fibres optiques. Elles sont tout particulièrement intéressantes lorsqu'elles sont utilisées telles quelles pour rendre non adhérent un matériau, tel que des feuilles métalliques, du verre, des matières plastiques ou du papier, à d'autres matériaux auquels il adhérerait normalement La composition présente avantageusement une viscosité ne dépassant pas 5 000 m Pa s, de préférence ne dépassant pas 4 000 m Pa S à 25 GC. L'invention vise donc également un procédé permettant de rendre des articles (feuilles par exemple) non adhérents à des surfaces auxquelles ils adhèrent normalement, procédé caractérisé en ce qu'il consiste à appliquer une quantité de composition de l'invention, comprise généralement entre 0,1 et 5 g par m 2 de surface à enduire et à réticuler la composition par apport d'énergie dont au moins une partie, de préférence la totalité, est fournie par un rayonnement U V. Le rayonnement U V utilisé présente une longueur d'onde comprise entre et 400 nanomètres, de préférence comprise entre 254 et 360 nanomètres. La durée d'irradiation peut être courte et elle est généralement inférieure à 1 seconde et est de l'ordre de quelques centièmes de seconde pour les faibles épaisseurs de revêtement La réticulation effectuée est excellente même en l'absence de tout chauffage Bien entendu un chauffage entre 25 et 100-C n'est pas exclu de l'invention. Bien entendu, on peut régler le temps de durcissement notamment, par le nombre de lampes U V utilisées, par la durée d'exposition aux U V et par la distance entre la composition et la lampe U V. Les compositions sans solvant, c'est-à-dire non diluées, sont appliquées à l'aide de dispositifs aptes à déposer, d'une façon uniforme, de faibles quantités de liquides On peut utiliser à cet effet par exemple le dispositif nommé "Helio glissant" comportant en particulier deux cylindres superposés: le rôle du cylindre placé le plus bas, plongeant dans le bac d'enduction o se trouve la composition, est d'imprégner en une couche très mince le cylindre placé le plus haut, le rôle de ce dernier est alors de déposer sur la papier les quantités désirées de composition dont il est imprégné, un tel dosage est obtenu par règlage de la vitesse respective des deux cylindres qui tournent en sens inverse l'un de l'autre. Les quantités de compositions déposées sur les supports sont variables et s'échelonnent le plus souvent entre 0,1 et 5 g/m 2 de surface traitée Ces quantités dépendent de la nature des supports et des propriétés antiadhérentes recherchées Elles sont plus souvent comprises entre 0,5 et 1,5 g/m 2 pour des supports non poreux. Les compositions, de l'invention peuvent également être utilisées en couches plus épaisses (> 5 micromètres), comme vernis de tropicalisation ("comformal coating"), vernis dont le rôle est d'isoler électriquement les composants et les circuits d'un assemblage, ainsi que de les maintenir à l'abri de l'environnement extérieur et des facteurs mécaniques pouvant compromettre la performance de l'ensemble Lesdites compositions peuvent alors être appliquées par pulvérisation ou par trempage, ou encore par brossage; les épaisseurs de composition déposées dépendent du mode d'application choisi et varient le plus souvent de 5 micromètres à quelques dixièmes de millimètres; une étape de polymérisation ultérieure peut dans certains cas être nécessaire; celle-ci peut être accomplie par un traitement thermique. La présente invention a également pour objet les articles (feuilles par exemple) constitués d'un matériau solide (métal, verre, matière plastique, papier ) dont une surface au moins est revêtue de la composition ci-dessus décrite photoréticulée ou réticulée sous faisceau d'electrons. Les exemples suivants sont donnés à titre illustratif et ne peuvent être considérés comme une limite du domaine et de l'esprit de l'invention. Exemple 1: le ( 15-cyclopentadiènyle) (q 6-toluène) Fe+ tetrakis (pentafluorophényl)borate "(l Scp)( 1 j 6 t)Fe+, B(C 6 Fs)4-" - Dans un ballon tricol de 250 ml contenant 7 g de tétrakis(pentafluorophényl) borate de sodium dissous dans 100 ml d'eau distillée, on ajoute 50 ml d'une solution aqueuse contenant 3,58 g de (-q 5-cyclopentadiènyle) (X/6-toluène) Fe+ hexafluorophosphate Le mélange est soumis pendant 1 heure à une agitation magnétique Il se forme un précipité blanc que l'on sépare par filtration puis sèche sous vide pendant 24 heures On obtient ainsi 8,5 g (soit un rendement de %) de (-/5-cyclopentadiènyle)( 7/6-toluène) Fe+ tétrakis(pentafluorophényl) borate. La formule du produit obtenu a été confirmée par RMN 1 H, 19 F et par spectrométrie de masse. Exemple 2: ( 15-cyclopentadiènyle) ( 6-méthy 11-naphtalène) Fe+ tetrakis (pentafluorophényl)borate "(n 5 cp)( 16 n) Fe+, B(C 6 Fs)4- On procède comme à l'exemple 1, à partir de 7 g de tétrakis(pentafluorophényl) borate de sodium et de 3,5 g de (-75cyclopentadiènyle) (X 6-toluène) Fe+ tétrafluoroborate; on obtient 8, 9 g du produit attendu. La formule est confirmée par analyse RMN et par spectrométrie de masse. Exemple 3: ( 15-cyclopentadiènyle) (M 6-cumène) Fe+ tetrakis (pentafluorophényl)borate "(r 15 cp)(q 6 c) Fe+, B(C 6 F 5)4-" Dans un ballon tricol de 250 mi équipé d'une agitation mécanique, d'un réfrigérant à eau, d'un thermomètre et d'une ampoule de coulée, on charge 4 g. (soit 0,0215 mole) de ferrocène, 7,64 g de chlorure d'aluminium, 0,11 g. d'aluminium en poudre et 27 g de cumène. L'ensemble est agité et plaçé sous atmosphère inerte d'azote On chauffe le mélange réactionnel en 2 heures, puis on ajoute goutte à goutte 4, 04 g de chlorure de titane L'ensemble est chauffé pendant 1 heure à 100 'C, puis on laisse revenir doucement le mélange à température ambiante On verse le mélange réactionnel dans un mélange de 30 g de glace et de 8 g d'HCI à 37,5 %; on laisse 30 mn sous agitation On ajoute alors 0, 7 g d'eau oxygénée; on laisse 30 mn sous agitation, puis on filtre sur un verre fritté n'4 On récupère la fraction liquide; après décantation et séparation des phases, on introduit à la phase aqueuse une solution de 15,4 g de tetrakis(pentafluorophényl)borate de potassium dans 800 mi d'eau; I'ensemble est laissé sous agitation pendant 2 heures. Le précipité est séparé par filtration, puis est séché sous vide; on obtient 14,3 g. (soit un rendement de 73 %) de produit recherché. Exemple 4: photoréticulation d'un organopolysiloxane époxydé en couche mince Un bain est préparé selon le mode opératoire suivant: à 100 parties en poids d'un organopolysiloxane de formule M DE 3 D 30 M, o M = (CH 3)3 Si O 1/2, DE = ( 4-éthylcyclohexèneoxyde)(CH 3)Si O 212 et D = (CH 3)2 Si O 2/2, présentant une viscosité de 500 m Pa s à 25 C, on ajoute x parties en poids de photoamorceur A en solution à 50 % en poids dans un I'acétone ou le butanol-1. On agite vigoureusement le mélange à température ambiante pendant 30 minutes On obtient une solution parfaitement limpide et légèrement colorée. Le mélange est déposé (environ 2 à 3 g/m 2) sur du papier glassine (Sibille 9530 commercialisé par la société SIBILLE) au moyen d'une barre de MEYER n'0 (commercialisée par la société ERICHSEN G-B). Le papier enduit passe sous une lampe U V de technologie FUSION SYSTEM F 450 (commercialisée par la société FUSION) et caractérisée par: une longueur d'onde de 360 nm, une absence d'électrodes, une excitation par micro-ondes, une puissance de 120 W par cm irradié, L'énergie d'irradiation est mesurée avec une cellule UVICURE de la société EIT-USA; après un passage sous la lampe UV, on note la vitesse de défilement en m/mn nécessaire au durcissement de la couche silicone. Figurent au tableau 1 les vitesses de défilement du papier, avec les énergies d'irradiation correspondantes; les performances des amorceurs préparés aux exemples 1 à 3 sont comparées à celles d'un amorceur de cation équivalent mais dont l'anion est Sb F 6-; on constate que ce dernier n'a aucune efficacité en réticulation en couche mince. Exemple 5: photoréticulation d'un polyorganosiloxane époxydé en couche épaisse La composition préparée selon le mode opératoire de l'exemple 4 est versée dans des moules de 1 cm de profondeur, puis est exposée sous une lampe UV de faible puissance ( 1,4 m W/cm 2) On mesure le temps necessaire pour réticuler la composition sur toute l'épaisseur. Les résultats figurent au tableau 2 et sont comparés à ceux obtenus avec des photoamorceurs cationiques de l'art antérieur. Exemple 6 comparatif: photoréticulation d'un polyorganosiloxane époxydé à l'aide de bis(ri 5-cyclopentadiényle) Fe+ tetrakis(pentafluorophényl)borate On répète l'opération décrite à l'exemple 5, en remplaçant le photoamorceur par la même quantité de tetrakis(pentafluorophényl)borate de bis(,; 5- cyclopentadiényl)Fe± Après 60 minutes d'exposition sous la lampe UV, on ne constate aucune réticulation. TABLEAU 1 Photoamorceur x vitesse de energie A solvant défilement d'irradiation m/mn J cm- 2 (.q 5 cp)(q 6 c) Fe+, 4 15 0,048 B(C 6 F 5)4- acetone (,5 Cp)Gq 6 t) Fe+, 2 5 0,20 B(C 6 F 5)4- acetone (,q 5 cp)(q 6 t) Fe+, 4 15 0,048 B(C 6 F 5)4- acetone (q 5 cp)(?q 6 t) Fe+ 2 30 0,028 B(C 6 F 5)4- butanol-1 ( 5 cp)(q 6 n) Fe+, 2 5 0,20 B(C 6 Fs)4- acetone (,5 cp)(q 6 n) Fe+, 2 15 0,048 B(C 6 F 5)4- butanol (n 5 cp)(q 6 n) Fe+, 5 > 1,2 Sb F 6- acetone TABLEAU 2 Photoamorceur x temps de réticulation solvant (q 5 cp)(q 6 n) Fe+, 2 7 mn 10 s B(C 6 F 5)4- méthanol (,5 cp)(q 6 c) Fe+, 2 10 mn B(C 6 F 5)4- méthanol (,5 cp)(q 6 t) Fe+, 2 15 mn B(C 6 F 5)4- sans solvant (n 5 cp)(q 6 c) Fe+, Sb F 6 2 20 mn méthanol ( 255 cp)(n 6 n) Fe+, PF 6 2 30 mn méthanol (l)2 l+, B(C 6 Fs)4 2 > 40 mn méthanol REVENDICATIONS 1) Compositions à base d'un polyorganosiloxane réticulable par voie cationique et d'une quantité catalytique efficace d'un borate d'un complexe organométallique d'un élément des groupes 4 à 10 de la classification périodique (Chem &Eng News, vol 63, N 5, 26 du 4 Février 1985), compositions caractérisées en ce que l'entité cationique dudit borate de complexe organométallique est choisie parmi les sels organométalliques de formule (L 1 L 2 L 3 M)+q (I) formule dans laquelle: M représente un métal du groupe 4 à 10, notamment du fer, manganèse, chrome, cobalt L 1 représente 1 ligand lié au métal M par des électrons 'r, ligand choisi parmi les ligands -73-alkyl, q 5- cyclopentadiènyl et 77-cycloheptatriènyl et les composés 76- aromatiques choisis parmi les ligands iq 6-benzène éventuellement substitués et les composés ayant de 2 à 4 cycles condensés, chaque cycle étant capable de contribuer à la couche de valence du métal M par 3 à 8 électrons -r; L 2 représente 1 ligand lié au métal M par des électrons r, ligand choisi parmi les ligands -77-cycloheptatriènyl et les composés q 6-aromatiques choisis parmi les ligands 76-benzène éventuellement substitués et les composés ayant de 2 à 4 cycles condensés, chaque cycle étant capable de contribuer à la couche de valence du métal M par 6 ou 7 électrons -r; L 3 représente de O à 3 ligands identiques ou différents liés au métal M par des électrons ", ligand(s) choisi(s) parmi CO et NO 2 +; la charge électronique totale q du complexe à laquelle contribuent L 1, L 2 et L 3 et la charge ionique du métal M étant positive et égale à 1 ou 2; et en ce que l'entité anionique borate a pour formule: lB Xa Rbl formule dans laquelle: a et b sont des nombres entiers allant de O à 4 avec a + b = 4 les symboles X représentent un atome d'halogène (chlore, fluor) avec a = O à 3 une fonction OH avec a = O à 2 les symboles R sont identiques ou différents et représentent un radical phényle substitué par au moins un élément ou un groupement électroattracteur notamment atome d'halogène (fluor tout particulièrement), CF 3, NO 2, CN un radical aryle contenant au moins deux noyaux aromatiques tel que biphényle, naphtyle, éventuellement substitué par au moins un élément ou un groupement électroattracteur notamment atome d'halogène (fluor tout particulièrement), CF 3, NO 2, CN 2) Compositions selon la revendication 1 caractérisées en ce que l'entité anionique borate est: lB (C 6 F 5)4 l lB (C 6 H 4 CF 3)41- l(C 6 F 5)2 B F 2 l lC 6 F 5 B F 3 l lB (C 6 H 3 F 2)4 l- 3) Compositions selon la revendication 1 ou 2 caractérisées en ce que l'entité cationique est: le (q 5-cyclopentadiènyle) (X 6-toluène) Fe+ le (,5-cyclopentadiènyle) (q 6-méthyll-naphtalène) Fe+ le ( 15cyclopentadiènyle) (,16-cumène) Fe+ À le bis (n 6-mesitylène) Fe+ le bis (q 6-benzène)Cr+ 4) Compositions selon l'une quelconque des revendications 1 à 3 caractérisées en ce que le borate de complexe organométallique est: le (q 5-cyclopentadiènyle) ( 16-toluène) Fe+, lB (C 6 F 5)4 l- le (n 5-cyclopentadiènyle) (q 6-méthyli 1-naphtalène) Fe+, lB (C 6 F 5)4 l- le (n 5-cyclopentadiènyle) (q 6-cumène) Fe+, lB (C 6 F 5)4 l- 5) Compositions selon l'une quelconque des revendications 1 à 4 caractérisées en ce que ledit organopolysiloxane présentent des groupements fonctionnels de type époxy. 6) Compositions selon la revendication 5 caractérisées en ce que lesdits polyorganosiloxanes sont linéaires ou sensiblement linéaires et constitués de motifs de formule (Il) et terminés par des motifs de formule ( 111) ou cycliques constitués de motifs de formule (Il) R' R' -(-Si O-) ( 11) Y-Si-O (III) 14 A' formules dans lesquelles les symboles R' sont semblables ou différents et représentent un radical alkyle linéaire ou ramifié en C 1 C 6, éventuellement substitué ( 3,3, 3-trifluoro- propyl, par exemple), cycloalkyl en C 5 C 8, aryle (phényle notamment), aryle substitué (dichlorophényle par exemple), au moins 60 % molaire des radicaux R' étant des radicaux méthyles; les symboles Y sont semblables ou différents et représentent soit le groupement R' soit un radical organique fonctionnel réticulable par voie cationique tel que les groupements époxyfonctionnels, lesdits fonctions époxy étant reliées à un atome de la chaîne silicone par l'intermédiaire d'un radical divalent contenant de 2 à 20 atomes de carbone; l'un au moins des symboles Y représentant un radical organique fonctionnel réticulable par voie cationique, et de préférence de 1 à 10 radicaux organiques fonctionnels par mole de polymère. 7) Compositions selon la revendication 6 caractérisées en ce que ledit polyorganosiloxane présente une viscosité à 25 C de l'ordre de 10 à 10 000 mm 2/s. 8) Compositions selon l'une quelconque des revendications 1 à 7 caractérisées en ce que la quantité de borate de complexe organometallique est comprise entre 0,01 et 20 parties en poids pour 100 parties en poids de polyorganosiloxane réticulable. 9) Procédé pour rendre des articles non adhérents à des surfaces auxquelles ils adhéreraient normalement, caractérisé en ce qu'on applique entre 0,1 et 5 g par m 2 de surface dudit l'article à enduire de composition faisant l'objet de l'une quelconque des revendications 1 à 8 et on réticule ladite composition par voie photochimique ou sous faisceau d'électrons. ) Procédé selon la revendication 9 caractérisé en ce que l'opération de réticulation est réalisée par un rayonnement U V de longueur d'onde de l'ordre de 200 à 400 namomètres. 1 i 1) Utilisation des compositions faisant l'objet de l'une quelconque des revendications 1 à 8, en couche épaisse pour encapsuler les composants électriques et électroniques, revêtir les textiles, ainsi que pour gainer les fibres optiques.